(57)【特許請求の範囲】
【請求項１】
多孔質体に触媒が担持されている触媒担持多孔質体と、該触媒担持多孔質体の間を埋める粒状のイオン交換樹脂と、からなる触媒担持多孔質体充填層に、被処理液を供給して、該被処理液を該触媒担持多孔質体充填層に通過させる被処理液の処理方法であり、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
該触媒担持多孔質体充填層において、該触媒担持多孔質体の充填体積及び該粒状のイオン交換樹脂の充填体積の合計に対する該触媒担持多孔質体の充填体積の割合が、２５〜６７体積％であること、
を特徴とする被処理液の処理方法。
【請求項２】
前記触媒担持多孔質体の１個当たりの平均見かけ体積が１〜８０００μＬであることを特徴とする請求項１記載の被処理液の処理方法。
【請求項３】
前記触媒担持多孔質体充填層の被処理液の流入側に、粒状のイオン交換樹脂からなる粒状イオン交換樹脂層がさらに設けられていることを特徴とする請求項１又は２いずれか１項記載の被処理液の処理方法。
【請求項４】
前記触媒担持多孔質体充填層の被処理液の流出側に、粒状のイオン交換樹脂からなる粒状イオン交換樹脂層がさらに設けられていることを特徴とする請求項１〜３いずれか１項記載の被処理液の処理方法。
【請求項５】
前記被処理液が、過酸化水素及び溶存酸素の少なくともいずれか一方を含有することを特徴とする請求項１〜４いずれか１項記載の被処理液の処理方法。
【請求項６】
被処理液が通液される処理塔又は処理容器を有し、
該処理塔又は処理容器には、多孔質体に触媒が担持されている触媒担持多孔質体と、該触媒担持多孔質体の間を埋める粒状のイオン交換樹脂と、からなる触媒担持多孔質体充填層が形成されており、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
該触媒担持多孔質体充填層において、該触媒担持多孔質体の充填体積及び該粒状のイオン交換樹脂の充填体積の合計に対する該触媒担持多孔質体の充填体積の割合が、２５〜６７体積％であること、
を特徴とする被処理液の処理装置。
【請求項７】
前記触媒担持多孔質体の１個当たりの平均見かけ体積が１〜８０００μＬであることを特徴とする請求項６記載の被処理液の処理装置。
【請求項８】
前記触媒担持多孔質体充填層の被処理液の流入側に、粒状のイオン交換樹脂からなる粒状イオン交換樹脂層がさらに設けられていることを特徴とする請求項６又は７記載の被処理液の処理装置。
【請求項９】
前記触媒担持多孔質体充填層の被処理液の流出側に、粒状のイオン交換樹脂からなる粒状イオン交換樹脂層がさらに設けられていることを特徴とする請求項６〜８いずれか１項記載の被処理液の処理装置。
【発明の詳細な説明】
【技術分野】
【０００１】
本発明は、多孔質体に触媒が担持されている触媒担持多孔質体に、過酸化水素を含有する被処理水、溶存酸素を含有する被処理水、イソプロピルアルコール等の有機溶媒を含有する被処理液等の被処理液を通過させることにより、被処理液を処理する被処理液の処理方法、及びそれに用いられる被処理液の処理装置に関する。
【背景技術】
【０００２】
多孔質体に触媒が担持されている触媒担持多孔質体は、一般的な粒状や平面状の触媒担持物よりも、比表面積が格段に大きいため、効率的な被処理流体との接触が可能である。そのため、水処理や排ガス処理、化学物質の製造等、さまざまな分野で使用されている。
【０００３】
多孔質体に触媒が担持されている触媒担持多孔質体と被処理流体とを接触させる方法において、一般的に触媒担持多孔質体のみを処理容器内に充填し、形成される触媒担持多孔質体層に、被処理流体を供給し、触媒担持多孔質体層を通過させる方法が提案されている。
【０００４】
例えば、特許文献１では、多孔質フッ素樹脂からなるペレット状担体に触媒金属を担持させた触媒担持多孔質体を、処理容器に充填し、被処理液と触媒担持多孔質体を接触させる方法が提案されている。
【０００５】
また、特許文献２では、ウレタンフォーム等の多孔質体に金属触媒がメッキされた触媒担持多孔質体を、処理容器に充填し、被処理ガスと触媒担持多孔質体を接触させる方法が提案されている。
【０００６】
また、特許文献３では、アルミナ、シリカ等の多孔質担体に活性金属及び有機カルボン酸が担持された触媒担持多孔質体を、容器に充填し、被処理ガソリンと触媒担持多孔質体を接触させる方法が提案されている。
【０００７】
また、特許文献４では、モノリス状有機多孔質体又はモノリス状有機多孔質イオン交換体に白金族金属が担持された白金族金属触媒担持多孔質体を、充填カラムの形状に切り出し、処理容器に嵌め込んで充填し、被処理水と白金族金属担持多孔質体を接触させる方法が提案されている。
【０００８】
また、超純水中の過酸化水素を除去する方法として、例えば、特許文献５には、アニオン交換樹脂を担体として触媒が担持されてなる粒状の触媒担持アニオン交換樹脂と、アニオン交換樹脂と、を有する触媒混合塔に、過酸化水素を含有する被処理水を通水することで、比較的効率的に過酸化水素を除去する方法が開示されている。
【先行技術文献】
【特許文献】
【０００９】
【特許文献１】特開平７−８８０５号公報
【特許文献２】特開平６−１１０１６２号公報
【特許文献３】特開２００３−２８６４９３号公報
【特許文献４】特開２０１２−６１４５５号公報
【特許文献５】特許第５６４９５２０号公報
【発明の概要】
【発明が解決しようとする課題】
【００１０】
特許文献１〜３では、触媒担持多孔質体のみを処理容器に充填しているが、処理容器内に充填されている触媒担持多孔質体間の隙間が広い場合には、被処理流体がその隙間をショートパスするため、処理効率が低くなってしまうという問題があった。
【００１１】
また、特許文献４のように、触媒が担持されているモノリス状有機多孔質体又はモノリス状有機多孔質イオン交換体を、充填カラムの形状に切り出して、充填カラムに嵌め込めば、ショートパスを防止することはできる。しかし、手間がかかる上に、充填カラムの径が非常に大きい場合には、それに合う大きさのモノリス状有機多孔質体又はモノリス状有機多孔質イオン交換体を製造することが困難であるという問題があった。
【００１２】
また、特許文献５のように、アニオン交換樹脂を担体として触媒が担持されている粒状の触媒担持アニオン交換樹脂と、アニオン交換樹脂と、を有する触媒混合塔に、過酸化水素を含有する被処理水を通水することで、比較的効率的に過酸化水素を除去することができるが、粒状の触媒担持アニオン交換樹脂では比表面積が小さいため、単位流量あたりの処理能力が小さく、また、不純物の溶出量も多いため、溶出物を除去するためのアニオン交換樹脂量も多くする必要がある。そのため、アニオン交換樹脂に対して、触媒担持アニオン交換樹脂を３〜２０重量％の比率で混合する必要があり、通水速度は、ＳＶ＝１０〜２００ｈ−１までとする必要があるという問題があった。
【００１３】
従って、本発明は、多孔質体に触媒が担持されている触媒担持多孔質体に、効率的に被処理液を通過させることができる被処理液の処理方法を提供すること、及びそれに用いられる被処理液の処理装置を提供することにある。
【課題を解決するための手段】
【００１４】
このような上記課題は、以下の本発明によって解決される。
すなわち、本発明（１）は、多孔質体に触媒が担持されている触媒担持多孔質体と、該触媒担持多孔質体の間を埋める粒状のイオン交換樹脂と、からなる触媒担持多孔質体充填層に、被処理液を供給して、該被処理液を該触媒担持多孔質体充填層に通過させる被処理液の処理方法であり、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
該触媒担持多孔質体充填層において、該触媒担持多孔質体の充填体積及び該粒状のイオン交換樹脂の充填体積の合計に対する該触媒担持多孔質体の充填体積の割合が、２５〜６７体積％であること、
を特徴とする被処理液の処理方法を提供するものである。
【００１５】
また、本発明（２）は、被処理液が通液される処理塔又は処理容器を有し、
該処理塔又は処理容器には、多孔質体に触媒が担持されている触媒担持多孔質体と、該触媒担持多孔質体の間を埋める粒状のイオン交換樹脂と、からなる触媒担持多孔質体充填層が形成されており、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
該触媒担持多孔質体充填層において、該触媒担持多孔質体の充填体積及び該粒状のイオン交換樹脂の充填体積の合計に対する該触媒担持多孔質体の充填体積の割合が、２５〜６７体積％であること、
を特徴とする被処理液の処理装置を提供するものである。
【発明の効果】
【００１６】
本発明によれば、多孔質体に触媒が担持されている触媒担持多孔質体を、効率的に被処理水を通過させることができる被処理水の処理方法を提供すること、及びそれに用いられる被処理水の処理装置を提供することができる。
【図面の簡単な説明】
【００１７】
【図１】本発明の被処理液の処理装置の形態例の模式的な端面図である。
【図２】本発明の被処理液の処理装置の形態例の模式的な端面図である。
【図３】本発明の被処理液の処理装置の形態例の模式的な端面図である。
【図４】本発明の被処理液の処理装置の形態例の模式的な端面図である。
【図５】実施例１で使用した処理装置の概念図である。
【図６】実施例３で使用した処理装置の概念図である。
【図７】実施例４で使用した処理装置の概念図である。
【発明を実施するための形態】
【００１８】
本発明の被処理液の処理方法及び本発明の被処理液の処理装置について、図１〜図４を参照して説明する。図１〜図４は、本発明の被処理液の処理装置の形態例の模式的な端面図である。
【００１９】
図１中、被処理液の処理装置１ａは、処理容器２内に、多孔質体に触媒が担持されている触媒担持多孔質体６と、粒状のイオン交換樹脂７と、からなる触媒担持多孔質体充填層３が形成されている。触媒担持多孔質体充填層３は、多数の立方体状の触媒担持多孔質体６と粒状のイオン交換樹脂７とで、混合層状になるように処理容器２内に充填されることにより形成されている。そして、触媒担持多孔質体充填層３では、立方体状に切り出された多数の触媒担持多孔質体６が、通液方向及び横方向に充填され、それらの触媒担持多孔質体６の間及び触媒担持多孔質体６と処理容器２との隙間を埋めるように、粒状のイオン交換樹脂７が充填されている。また、処理容器２には、被処理液２１を容器内に供給するための被処理液導入管１０が、入口側に付設されており、また、触媒担持多孔質体充填層３を通過した被処理液、すなわち、処理液２２を容器外へ排出するための処理液排出管１１が付設されている。なお、触媒担持多孔質体充填層３は、処理容器２の下方に設置されている目板１２により、下側が支えられて位置が保持されることで、処理容器２内の所定の位置に形成される。
【００２０】
図２中、被処理液の処理装置１ｂは、処理容器２内に、触媒担持多孔質体６と、粒状のイオン交換樹脂７と、からなる触媒担持多孔質体充填層３が形成されており、且つ、触媒担持多孔質体充填層３の被処理液の流入側に、粒状のイオン交換樹脂７からなる流入側粒状イオン交換樹脂層４が設けられている。被処理液の処理装置１ｂ中の触媒担持多孔質体充填層３は、被処理液の処理装置１ａ中の触媒担持多孔質体充填層３と同様である。流入側粒状イオン交換樹脂層４は、粒状のイオン交換樹脂７が層状になるように、処理容器２内に充填されることにより形成されている。
【００２１】
図３中、被処理液の処理装置１ｃは、処理容器２内に、触媒担持多孔質体６と、粒状のイオン交換樹脂７と、からなる触媒担持多孔質体充填層３が形成されており、且つ、触媒担持多孔質体充填層３の被処理液の流出側に、粒状のイオン交換樹脂７からなる流出側粒状イオン交換樹脂層５が設けられている。被処理液の処理装置１ｃ中の触媒担持多孔質体充填層３は、被処理液の処理装置１ａ中の触媒担持多孔質体充填層３及び被処理液の処理装置１ｂ中の触媒担持多孔質体充填層３と同様である。
【００２２】
図４中、被処理液の処理装置１ｄは、処理容器２内に、触媒担持多孔質体６と、粒状のイオン交換樹脂７と、からなる触媒担持多孔質体充填層３が形成されており、且つ、触媒担持多孔質体充填層３の被処理液の流入側に、粒状のイオン交換樹脂７からなる流入側粒状イオン交換樹脂層４が設けられており、且つ、触媒担持多孔質体充填層３の被処理液の流出側に、粒状のイオン交換樹脂７からなる流出側粒状イオン交換樹脂層５が設けられている。被処理液の処理装置１ｄ中の触媒担持多孔質体充填層３は、被処理液の処理装置１ａ中の触媒担持多孔質体充填層３、被処理液の処理装置１ｂ中の触媒担持多孔質体充填層３、及び被処理液の処理装置１ｃ中の触媒担持多孔質体充填層３と同様であり、また、被処理液の処理装置１ｄ中の流入側粒状イオン交換樹脂層４は、被処理液の処理装置１ｂ中の流入側粒状イオン交換樹脂層４と同様であり、また、被処理液の処理装置１ｄ中の流出側粒状イオン交換樹脂層５は、被処理液の処理装置１ｃ中の流出側粒状イオン交換樹脂層５と同様である。
【００２３】
触媒担持多孔質体６と粒状のイオン交換樹脂７とでは、粒状のイオン交換樹脂７の方が圧力損失が大きい。そのため、被処理液の処理装置１ａ、１ｂ、１ｃ、１ｄでは、触媒担持多孔質体充填層３のうちの触媒担持多孔質体６が存在している部分と、粒状のイオン交換樹脂７が充填されている部分とを比較すると、粒状のイオン交換樹脂７が充填されている部分には、被処理液が流れ難くなり、被処理液の大部分が、触媒担持多孔質体６内を流れる。このことにより、被処理液の処理装置１ａ、１ｂ、１ｃ、１ｄでは、触媒が担持されている触媒担持多孔質体６内に、被処理液の大部分が流れ、触媒担持多孔質体６の間を被処理液が流れるショートパスが起こり難くなるので、効率的に被処理液を処理することができる。
【００２４】
本発明の被処理液の処理方法は、多孔質体に触媒が担持されている触媒担持多孔質体と、該触媒担持多孔質体の間を埋める粒状のイオン交換樹脂と、からなる触媒担持多孔質体充填層に、被処理液を供給して、該被処理液を該触媒担持多孔質体充填層に通過させる被処理液の処理方法であり、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
を特徴とする被処理液の処理方法である。
【００２５】
本発明の被処理液の処理方法に係る触媒担持多孔質体充填層は、多孔質体に触媒が担持されている２以上の触媒担持多孔質体と、粒状のイオン交換樹脂と、からなる。触媒担持多孔質体充填層は、２以上の触媒担持多孔質体と粒状のイオン交換樹脂とが、多くの場合は、多数の触媒担持多孔質体と粒状のイオン交換樹脂とが、混合層状となるように、処理塔又は処理容器内に充填されることにより形成されている。そして、触媒担持多孔質体充填層では、触媒担持多孔質体が、通液方向及び横方向に充填され、且つ、触媒担持多孔質体同士の間、触媒担持多孔質体と処理塔又は処理容器の隙間、又は触媒担持多孔質体同士の間及び触媒担持多孔質体と処理塔又は処理容器の隙間を埋めるように、粒状のイオン交換樹脂が充填されている。
【００２６】
本発明の被処理液の処理方法に係る触媒担持多孔質体は、白金族金属担持モノリス状有機多孔質体又は白金族金属担持モノリス状有機多孔質イオン交換体である。特に、半導体用電子部品表面や半導体電子部品の製造器具を洗浄するための超純水や純水の製造過程における、種々の工程で生じる水に含有される過酸化水素や溶存酸素の除去には、モノリス状有機多孔質体又はモノリス状有機多孔質イオン交換体に白金族金属触媒が担持されている白金族金属担持モノリス状有機多孔質体及び白金族金属担持モノリス状有機多孔質イオン交換体が好適である。以下に、白金族金属担持モノリス状有機多孔質体及び白金族金属担持モノリス状有機多孔質イオン交換体について説明する。
【００２７】
＜白金族金属担持モノリス状有機多孔質体、白金族金属担持モノリス状有機多孔質イオン交換体＞
白金族金属担持モノリス状有機多孔質体は、モノリス状有機多孔質体に、平均粒子径１〜１０００ｎｍの白金族金属の微粒子が担持されている白金族金属担持触媒である。また、白金族金属担持モノリス状有機多孔質イオン交換体は、モノリス状有機多孔質イオン交換体に、平均粒子径１〜１０００ｎｍの白金族金属の微粒子が担持されている白金族金属担持触媒である。
【００２８】
モノリス状有機多孔質体は、骨格が有機ポリマーにより形成されており、骨格間に被処理水の流路となる連通孔を多数有する多孔質体である。また、モノリス状有機多孔質イオン交換体は、モノリス状有機多孔質体に、イオン交換基が導入された多孔質体である。
【００２９】
モノリス状有機多孔質体に白金族金属が担持されている白金族金属担持モノリ状有機多孔質体としては、モノリス状有機多孔質体に、平均粒子径１〜１０００ｎｍの白金族金属の微粒子が担持されており、モノリス状有機多孔質体が、連続骨格相と連続空孔相からなり、連続骨格の厚みは１〜１００μｍ、連続空孔の平均直径は１〜１０００μｍ、全細孔容積は０．５〜５０ｍＬ／ｇであり、白金族金属の担持量が、乾燥状態で０．００４〜２０重量％である、白金族金属担持モノリス状有機多孔質体が挙げられる。
【００３０】
また、モノリス状有機多孔質イオン交換体に白金族金属が担持されている白金族金属担持モノリス状有機多孔質イオン交換体としては、モノリス状有機多孔質イオン交換体に、平均粒子径１〜１０００ｎｍの白金族金属の微粒子が担持されており、モノリス状有機多孔質イオン交換体は、連続骨格相と連続空孔相からなり、連続骨格の厚みは１〜１００μｍ、連続空孔の平均直径は１〜１０００μｍ、全細孔容積は０．５〜５０ｍＬ／ｇであり、乾燥状態での重量当りのイオン交換容量は１〜６ｍｇ当量／ｇであり、イオン交換基が有機多孔質イオン交換体中に均一に分布しており、白金族金属の担持量が、乾燥状態で０．００４〜２０重量％である、白金族金属担持モノリス状有機多孔質イオン交換体が挙げられる。
【００３１】
なお、白金族金属担持モノリス状有機多孔質体又は白金族金属担持モノリス状有機多孔質イオン交換体の空孔の平均直径は、水銀圧入法により測定され、水銀圧入法により得られる細孔分布曲線の極大値を指す。また、白金族金属担持モノリス状有機多孔質体又は白金族金属担持モノリス状有機多孔質イオン交換体の構造、及び連続骨格の厚みは、ＳＥＭ観察により求められる。白金族金属担持モノリス状有機多孔質体又は白金族金属担持モノリス状有機多孔質イオン交換体に担持されている白金族金属の微粒子の粒子径は、ＴＥＭ観察により求められる。
【００３２】
以下、本明細書中、「モノリス状有機多孔質体」を単に「モノリス」と、「モノリス状有機多孔質イオン交換体」を単に「モノリスイオン交換体」とも言い、また、モノリスの製造における中間体（前駆体）である「モノリス状有機多孔質中間体」を単に「モノリス中間体」とも言う。
【００３３】
上記のようなモノリス又はモノリスイオン交換体の構造例としては、特開２００２−３０６９７６号公報や特開２００９−６２５１２号公報に開示されている連続気泡構造や、特開２００９−６７９８２号公報に開示されている共連続構造や、特開２００９−７５５０号公報に開示されている粒子凝集型構造や、特開２００９−１０８２９４号公報に開示されている粒子複合型構造等が挙げられる。
【００３４】
白金族金属が担持されているモノリス又はモノリスイオン交換体の乾燥状態での連続骨格の厚みは１〜１００μｍである。モノリス又はモノリスイオン交換体の連続骨格の厚みが、１μｍ未満であると、機械的強度が低下して、特に高流速で通液した際にモノリス又はモノリスイオン交換体が大きく変形してしまうため好ましくない。更に、被処理液とモノリス又はモノリスイオン交換体との接触効率が低下し、触媒活性が低下するため好ましくない。一方、モノリス又はモノリスイオン交換体の連続骨格の厚みが、１００μｍを越えると、骨格が太くなり過ぎ、通液時の圧力損失が増大するため好ましくない。
【００３５】
白金族金属が担持されているモノリス又はモノリスイオン交換体の乾燥状態での連続空孔の平均直径は、１〜１０００μｍである。モノリス又はモノリスイオン交換体の連続空孔の平均直径が、１μｍ未満であると通液時の圧力損失が大きくなってしまうため好ましくない。一方、モノリス又はモノリスイオン交換体の連続空孔の平均直径が、１０００μｍを超えると、被処理液とモノリス又はモノリスイオン交換体との接触が不十分となり、触媒活性が低下するため好ましくない。
【００３６】
白金族金属が担持されているモノリスイオン交換体に導入されているイオン交換基は、カチオン交換基又はアニオン交換基である。カチオン交換基としては、カルボキシル基、イミノ二酢酸基、スルホン酸基、リン酸基、リン酸エステル基等が挙げられる。アニオン交換基としては、トリメチルアンモニウム基、トリエチルアンモニウム基、トリブチルアンモニウム基、ジメチルヒドロキシエチルアンモニウム基、ジメチルヒドロキシプロピルアンモニウム基、メチルジヒドロキシエチルアンモニウム基等の四級アンモニウム基や、第三スルホニウム基、ホスホニウム基等が挙げられる。
【００３７】
上記モノリス、すなわち、白金族金属粒子の担体となるモノリスの形態例（以下、モノリス（１）とも記載する。）及び上記モノリスイオン交換体、すなわち、白金族金属粒子の担体となるモノリスイオン交換体の形態例（以下、モノリスイオン交換体（１）とも記載する。）としては、特開２００９−６７９８２号公報に開示されている共連続構造を有するモノリス及びモノリスイオン交換体が挙げられる。つまり、白金族金属粒子の担体となるモノリス（１）は、イオン交換基が導入される前のモノリスであり、全構成単位中、架橋構造単位を０．１〜５．０モル％含有する芳香族ビニルポリマーからなる平均太さが乾燥状態で１〜６０μｍの三次元的に連続した骨格と、その骨格間に平均直径が乾燥状態で１０〜２００μｍの三次元的に連続した空孔とからなる共連続構造体であって、乾燥状態での全細孔容積が０．５〜１０ｍＬ／ｇである有機多孔質体であるモノリスである。また、白金族金属粒子の担体となるモノリスイオン交換体（１）は、全構成単位中、架橋構造単位を０．１〜５．０モル％含有する芳香族ビニルポリマーからなる平均太さが乾燥状態で１〜６０μｍの三次元的に連続した骨格と、その骨格間に平均直径が乾燥状態で１０〜２００μｍの三次元的に連続した空孔とからなる共連続構造体であって、乾燥状態での全細孔容積が０．５〜１０ｍＬ／ｇであり、イオン交換基を有しており、乾燥状態での重量当りのイオン交換容量が１〜６ｍｇ当量／ｇであり、イオン交換基が有機多孔質イオン交換体中に均一に分布しているモノリスイオン交換体である。
【００３８】
白金族金属粒子の担体となるモノリス（１）又はモノリスイオン交換体（１）は、平均太さが乾燥状態で１〜６０μｍ、好ましくは３〜５８μｍの三次元的に連続した骨格と、その骨格間に平均直径が乾燥状態で１０〜２００μｍ、好ましくは１５〜１８０μｍ、特に好ましくは２０〜１５０μｍの三次元的に連続した空孔とからなる共連続構造体である。共連続構造とは、連続する骨格相と連続する空孔相とが絡み合ってそれぞれが共に３次元的に連続する構造である。この連続した空孔は、従来の連続気泡型モノリスや粒子凝集型モノリスに比べて空孔の連続性が高くてその大きさに偏りがない。また、骨格が太いため機械的強度が高い。
【００３９】
乾燥状態のモノリス（１）の開口の平均直径、モノリスイオン交換体（１）の開口の平均直径及び以下に述べるモノリスの製造のＩ処理で得られる、乾燥状態のモノリス中間体（１）の空孔の平均直径は、水銀圧入法により測定され、水銀圧入法により得られた細孔分布曲線の極大値を指す。また、モノリス（１）またはモノリスイオン交換体（１）の骨格の乾燥状態での平均太さは、乾燥状態のモノリス（１）またはモノリスイオン交換体（１）のＳＥＭ観察により求められる。具体的には、乾燥状態のモノリス（１）又はモノリスイオン交換体（１）のＳＥＭ観察を少なくとも３回行い、得られた画像中の骨格の太さを測定し、それらの平均値を平均太さとする。なお、骨格は棒状であり円形断面形状であるが、楕円断面形状等異径断面のものが含まれていてもよい。この場合の太さは短径と長径の平均である。
【００４０】
また、白金族金属粒子の担体となるモノリス（１）又はモノリスイオン交換体（１）の乾燥状態での重量当りの全細孔容積は、０．５〜１０ｍＬ／ｇである。全細孔容積が０．５ｍＬ／ｇ未満であると、通液時の圧力損失が大きくなってしまうため好ましくなく、更に、単位断面積当りの透過量が小さくなり、処理量が低下してしまうため好ましくない。一方、全細孔容積が１０ｍＬ／ｇを超えると、機械的強度が低下して、特に高流速で通液した際にモノリスまたはモノリスイオン交換体が大きく変形してしまうため好ましくない。更に、反応液とモノリス（１）またはモノリスイオン交換体（１）との接触効率が低下するため、触媒効率も低下してしまうため好ましくない。三次元的に連続した空孔の大きさ及び全細孔容積が上記範囲にあれば、反応液との接触が極めて均一で接触面積も大きく、かつ低圧力損失下での通液が可能となる。
【００４１】
白金族金属粒子の担体となるモノリス（１）又はモノリスイオン交換体（１）において、骨格を構成する材料は、全構成単位中、０．１〜５モル％、好ましくは０．５〜３．０モル％の架橋構造単位を含んでいる芳香族ビニルポリマーであり疎水性である。架橋構造単位が０．１モル％未満であると、機械的強度が不足するため好ましくなく、一方、５モル％を越えると、多孔質体の構造が共連続構造から逸脱しやすくなる。芳香族ビニルポリマーの種類に特に制限はなく、例えば、ポリスチレン、ポリ（α-メチルスチレン）、ポリビニルトルエン、ポリビニルベンジルクロライド、ポリビニルビフェニル、ポリビニルナフタレン等が挙げられる。上記ポリマーは、単独のビニルモノマーと架橋剤を共重合させて得られるポリマーでも、複数のビニルモノマーと架橋剤を重合させて得られるポリマーであってもよく、また、二種類以上のポリマーがブレンドされたものであってもよい。これら有機ポリマー材料の中で、共連続構造形成の容易さ、イオン交換基導入の容易性と機械的強度の高さ、および、酸またはアルカリに対する安定性の高さから、スチレン−ジビニルベンゼン共重合体やビニルベンジルクロライド−ジビニルベンゼン共重合体が好ましい。
【００４２】
白金族金属粒子の担体となるモノリスイオン交換体（１）において、導入されているイオン交換基は、モノリスの表面のみならず、モノリスの骨格内部にまで均一に分布している。ここで言う「イオン交換基が均一に分布している」とは、イオン交換基の分布が少なくともμｍオーダーで表面および骨格内部に均一に分布していることを指す。イオン交換基の分布状況は、ＥＰＭＡを用いることで簡単に確認される。また、イオン交換基が、モノリスの表面のみならず、モノリスの骨格内部にまで均一に分布していると、表面と内部の物理的性質及び化学的性質を均一にできるため、膨潤及び収縮に対する耐久性が向上する。
【００４３】
白金族金属粒子の担体となるモノリスイオン交換体（１）に導入されているイオン交換基は、カチオン交換基又はアニオン交換基である。カチオン交換基としては、カルボキシル基、イミノ二酢酸基、スルホン酸基、リン酸基、リン酸エステル基等が挙げられる。アニオン交換基としては、トリメチルアンモニウム基、トリエチルアンモニウム基、トリブチルアンモニウム基、ジメチルヒドロキシエチルアンモニウム基、ジメチルヒドロキシプロピルアンモニウム基、メチルジヒドロキシエチルアンモニウム基等の四級アンモニウム基や、第三スルホニウム基、ホスホニウム基等が挙げられる。
【００４４】
白金族金属粒子の担体となるモノリスイオン交換体（１）は、乾燥状態での重量当りのイオン交換容量が１〜６ｍｇ当量／ｇのイオン交換容量を有する。モノリスイオン交換体（１）は、三次元的に連続した空孔の連続性や均一性が高いため、全細孔容積を低下させても圧力損失はさほど増加しない。そのため、圧力損失を低く押さえたままで体積当りのイオン交換容量を飛躍的に大きくすることができる。重量当りのイオン交換容量が上記範囲にあることにより、触媒内部のｐＨなど触媒活性点の周りの環境を変えることができ、これにより触媒活性が高くなる。モノリスイオン交換体（１）がモノリスアニオン交換体の場合は、モノリスアニオン交換体（１）には、アニオン交換基が導入されており、乾燥状態での重量当りのアニオン交換容量は、１〜６ｍｇ当量／ｇである。また、モノリスイオン交換体（１）がモノリスカチオン交換体の場合は、モノリスカチオン交換体（１）には、カチオン交換基が導入されており、乾燥状態での重量当りのカチオン交換容量は、１〜６ｍｇ当量／ｇである。
【００４５】
白金族金属粒子の担体となるモノリス（１）は、特開２００９−６７９８２号公報に開示されているモノリス状有機多孔質体の製造方法を行うことにより得られる。つまり、当該製法は、イオン交換基を含まない油溶性モノマー、界面活性剤及び水の混合物を撹拌することにより油中水滴型エマルジョンを調製し、次いで油中水滴型エマルジョンを重合させて全細孔容積が１６ｍＬ／ｇを超え、３０ｍＬ／ｇ以下の連続マクロポア構造のモノリス状の有機多孔質中間体（以下、モノリス中間体（１）とも記載する。）を得るＩ処理、芳香族ビニルモノマー、一分子中に少なくとも２個以上のビニル基を有する全油溶性モノマー中、０．３〜５モル％の架橋剤、芳香族ビニルモノマーや架橋剤は溶解するが芳香族ビニルモノマーが重合して生成するポリマーは溶解しない有機溶媒及び重合開始剤からなる混合物を調製するＩＩ処理、およびＩＩ処理で得られた混合物を静置下、且つＩ処理で得られたモノリス中間体（１）の存在下に重合を行い、共連続構造体である有機多孔質体であるモノリス（１）を得るＩＩＩ処理、を含む。
【００４６】
白金族金属担持モノリス状有機多孔質体又は白金族金属担持モノリス状有機多孔質イオン交換体には、白金族金属が担持されている。白金族金属とは、ルテニウム、ロジウム、パラジウム、オスミウム、イリジウム、白金である。これらの白金族金属は、一種類を単独で用いても、二種類以上の金属を組み合わせて用いても良く、更に、二種類以上の金属を合金として用いても良い。これらの中で、白金、パラジウム、白金／パラジウム合金は触媒活性が高く、好適に用いられる。
【００４７】
白金族金属担持モノリス状有機多孔質体又は白金族金属担持モノリス状有機多孔質イオン交換体に担持されている白金族金属粒子の平均粒子径は、１〜１０００ｎｍであり、好ましくは１〜２００ｎｍ、更に好ましくは１〜２０ｎｍである。平均粒子径が１ｎｍ未満であると、白金族金属粒子が担体から脱離する可能性が高くなるため好ましくない。一方、平均粒子径が２００ｎｍを超えると、金属の単位質量当たりの表面積が少なくなり触媒効果が効率的に得られなくなるため好ましくない。なお、白金族金属粒子の平均粒子径は、透過型電子顕微鏡（ＴＥＭ）分析により得られるＴＥＭ画像を、画像解析することにより求められる。
【００４８】
白金族金属担持モノリス状有機多孔質体又は白金族金属担持モノリス状有機多孔質イオン交換体中の白金族金属粒子の担持量（（白金族金属粒子／乾燥状態の白金族金属担持触媒）×１００）は、０．００４〜２０重量％、好ましくは０．００５〜１５重量％である。白金族金属粒子の担持量が０．００４重量％未満であると、触媒活性が不十分になるため好ましくない。一方、白金族金属粒子の担持時量が２０重量％を超えると、水中への金属溶出が認められるようになるため好ましくない。
【００４９】
白金族金属担持モノリス状有機多孔質体又は白金族金属担持モノリス状有機多孔質イオン交換体の製造方法には特に制約はない。公知の方法により、モノリス又はモノリスイオン交換体に、白金族金属の微粒子を担持させることにより、白金族金属担持モノリス状有機多孔質体又は白金族金属担持モノリス状有機多孔質イオン交換体が得られる。モノリス状有機多孔質体又はモノリス状有機多孔質イオン交換体に白金族金属を担持する方法としては、例えば、特開２０１０−２４０６４１号公報に開示されている方法が挙げられる。例えば、乾燥状態のモノリスイオン交換体を酢酸パラジウム等の白金族金属化合物のメタノール溶液に浸漬し、パラジウムイオンをイオン交換によりモノリスイオン交換体に吸着させ、次いで、還元剤と接触させてパラジウム金属微粒子をモノリスイオン交換体に担持する方法である。あるいは、モノリスイオン交換体をテトラアンミンパラジウム錯体等の白金族金属化合物の水溶液に浸漬し、パラジウムイオンをイオン交換によりモノリスイオン交換体に吸着させ、次いで、還元剤と接触させてパラジウム金属微粒子をモノリスイオン交換体に担持する方法である。
【００５０】
モノリス状有機多孔質体又はモノリス状有機多孔質イオン交換体に白金族金属を担持させた後は、得られる白金族金属担持モノリス状有機多孔質体又は白金族金属担持モノリス状有機多孔質イオン交換体を、所定の形状及び大きさに切り出して、処理塔又は処理容器に充填用の白金族金属担持モノリス状有機多孔質体又は白金族金属担持モノリス状有機多孔質イオン交換体とすることができる。
【００５１】
本発明の被処理液の処理方法に係る触媒担持多孔質体の大きさは特に制限されないが、触媒担持多孔質体の１個当たりの平均見かけ体積は、好ましくは１〜８０００μＬ、特に好ましくは１〜１０００μＬである。触媒担持多孔質体の１個当たりの平均見かけ体積が、上記範囲にあることにより、ショートパスを防ぐ効果が高くなり、被処理液の処理効率が高くなる。なお、触媒担持多孔質体の１個当たりの平均見かけ体積とは、水湿潤状態の見かけ体積であり、触媒担持多孔質体内の細孔の体積も含めた見かけ上の体積である、つまり、触媒担持多孔質体の１個当たりの平均見かけ体積とは、充填時の触媒担持多孔質体を形成する骨格部の体積と触媒担持多孔質体内に形成されている細孔の体積の合計体積の１個当たりの平均値である。
【００５２】
触媒担持多孔質体の形状は、特に制限されず、例えば、立方体、直方体、球状等が挙げられる。
【００５３】
本発明の被処理液の処理方法に係る粒状のイオン交換樹脂は、基体が樹脂であり、その樹脂にカチオン交換基又はアニオン交換基が導入されている粒状のイオン交換体であり、スチレン系のゲル型又はＭＲ型のイオン交換樹脂である。粒状のイオン交換樹脂において、イオン交換基が導入されている樹脂としては、スチレン−ジビニルベンゼン共重合体が好ましい。粒状のイオン交換樹脂に導入されているイオン交換基は、カチオン交換基又はアニオン交換基である。カチオン交換基としては、カルボキシル基、イミノ二酢酸基、スルホン酸基、リン酸基、リン酸エステル基等が挙げられる。アニオン交換基としては、トリメチルアンモニウム基、トリエチルアンモニウム基、トリブチルアンモニウム基、ジメチルヒドロキシエチルアンモニウム基、ジメチルヒドロキシプロピルアンモニウム基、メチルジヒドロキシエチルアンモニウム基等の四級アンモニウム基や、第三スルホニウム基、ホスホニウム基等が挙げられる。
【００５４】
粒状のアニオン交換樹脂としては、４級アンモニウム基を官能基として有し、そのアンモニウム基の窒素原子に結合する基がアルキル基だけの強塩基性Ｉ型、４級アンモニウム基を官能基として有し、そのアンモニウム基の窒素原子に結合する基がアルキル基及びアルカノール基である強塩基性ＩＩ型、第１〜第３アミノ基を官能基として有する弱塩基性が挙げられる。
【００５５】
粒状のイオン交換樹脂の平均粒径は、好ましくは０．２〜１．０ｍｍ、特に好ましくは０．４〜０．８ｍｍである。また、粒状のイオン交換樹脂の１個当たりの平均見かけ体積は、好ましくは０．００４〜０．５μＬ、特に好ましくは０．０３〜０．２５μＬである。なお、粒状のイオン交換樹脂の１個当たりの平均見かけ体積とは、水湿潤状態の見かけ体積であり、充填時の粒状のイオン交換樹脂を形成する骨格部の体積の１個当たりの平均値である。
【００５６】
触媒担持多孔質体の１個当たりの平均見かけ体積に対する粒状のイオン交換樹脂の１個当たりの平均見かけ体積の比（粒状のイオン交換樹脂の１個当たりの平均見かけ体積／触媒担持多孔質体の１個当たりの平均見かけ体積）は、好ましくは０．５以下、特に好ましくは０．０００００１〜０．１、より好ましくは０．００００１〜０．０１である。触媒担持多孔質体の１個当たりの平均見かけ体積に対する粒状のイオン交換樹脂の１個当たりの平均見かけ体積の比が、上記範囲にあることにより、被処理液のショートパスを防ぐ効果が高くなる。
【００５７】
触媒担持多孔質体は、平均見かけ体積が所定の体積となるように製造されたものであっても、先に、大きなものを製造し、それを所定の平均見かけ体積となるように切り刻んだり砕いたりしたものであってもよい。
【００５８】
触媒担持多孔質体と粒状のイオン交換樹脂とでは、粒状のイオン交換樹脂の方が圧力損失が大きい。つまり、触媒担持多孔質体と、粒状のイオン交換樹脂とを、それぞれ、同じ充填体積で、同じ処理容器に充填し、処理容器に被処理液を通液した場合、粒状のイオン交換樹脂を充填した方が、触媒担持多孔質体を充填した方より、圧力損失が大きくなる。そして、水を通液したときの触媒担持多孔質体の圧力損失に対する粒状のイオン交換樹脂の圧力損失の比は、好ましくは１．５〜１０、特に好ましくは２〜５である。水を通液したときの触媒担持多孔質体の圧力損失に対する粒状のイオン交換樹脂の圧力損失の比が上記範囲にあることにより、ショートパスを防ぐ効果が高くなる。なお、水以外の液体を通液した場合も、粘性が極めて大きい液体でない限り、圧力損失の比は、水を通液した場合と同程度になるので、水以外の液体を通液する場合も、触媒担持多孔質体の圧力損失に対する粒状のイオン交換樹脂の圧力損失の比は、好ましくは１．５〜１０、特に好ましくは２〜５である。
【００５９】
触媒担持多孔質体充填層において、触媒担持多孔質体の充填体積及び粒状のイオン交換樹脂の充填体積の合計に対する触媒担持多孔質体の充填体積の割合（（触媒担持多孔質体の充填体積／（触媒担持多孔質体の充填体積＋粒状のイオン交換樹脂の充填体積））×１００）が、好ましくは２５〜６７体積％、特に好ましくは５０〜６７体積％である。引用文献５のように、粒状のイオン交換樹脂を担体として触媒が担持されている粒状の触媒担持イオン交換樹脂と、粒状のイオン交換樹脂の混合層の場合では、粒状の触媒担持イオン交換樹脂の比率が多過ぎると粒状の触媒担持イオン交換樹脂自体から溶出する物質の溶出量が増大するため、触媒担持イオン交換樹脂の使用量を多くすることはできない。それに対して、触媒担持多孔質体として、白金族金属担持モノリス状有機多孔質体又は白金族金属担持モノリス状有機多孔質イオン交換体を用いる場合、ＳＶを大きく通液することができるため、触媒担持多孔質体の混合比率が多くても触媒担持多孔質体自体からの溶出する物質の量を低く抑えることが可能である。そのため、触媒担持多孔質体充填層において、触媒担持多孔質体の充填体積及び粒状のイオン交換樹脂の充填体積の合計に対する触媒担持多孔質体の充填体積の割合が２５〜６７体積％、あるいは５０〜６７体積％であっても、触媒担持多孔質体自体からの溶出する物質の量が少なく、且つ、触媒担持多孔質体の充填体積及び粒状のイオン交換樹脂の充填体積の合計に対する触媒担持多孔質体の充填体積の割合が、好ましくは２５〜６７体積％、特に好ましくは５０〜６７体積％であることにより、優れた処理能力を発揮する。また、触媒担持多孔質体の充填体積及び粒状のイオン交換樹脂の充填体積の合計に対する触媒担持多孔質体の充填体積の割合をあえて２５体積％未満とする必要はないが、２５体積％未満でも優れた処理能力を発揮する。なお、触媒担持多孔質体の充填体積及び粒状のイオン交換樹脂の充填体積の合計に対する触媒担持多孔質体の充填体積の割合が、６７体積％を超えると、触媒担持多孔質体間の隙間に充填される粒状のイオン交換樹脂の量が不十分となるため、ショートパスを起こし易くなる。なお、触媒担持多孔質体の充填体積とは、充填時（水湿潤状態）の触媒担持多孔質体充填層中の触媒担持多孔質体の見かけ体積の合計体積である。触媒担持多孔質体の充填体積は、混合充填する前の触媒担持多孔質体の見かけ体積の合計である。また、粒状のイオン交換樹脂の充填体積とは、充填時（水湿潤状態）の触媒担持多孔質体充填層中の粒状のイオン交換樹脂の見かけ体積の合計体積と粒状のイオン交換樹脂間の隙間の合計体積の合計である。この粒状のイオン交換樹脂の充填体積は、混合充填する前の粒状のイオン交換樹脂のタッピング法により測定されるタッピング体積である。タッピング法による粒状のイオン交換樹脂のタッピング体積の測定法は以下の通りである。試料イオン交換樹脂の体積より容量の大きいメスシリンダーを用い、試料イオン交換樹脂を水とともにメスシリンダーに移し入れ、水を試料イオン交換樹脂が水面下になるように十分に加える。ガラス棒の先端に直径約３０ｍｍのゴム栓を取り付け、メスシリンダーの側面をゴム栓の部分でたたく。この操作を試���イオン交換樹脂層の高さが変化しなくなるまで繰り返し、試料イオン交換樹脂の高さをｍｌの単位で読み取る。試料イオン交換樹脂を振り混ぜた後、再びゴム栓の部分でメスシリンダーの側面を軽くたたいて、試料イオン交換樹脂層の高さをｍｌの単位で読み取る。この操作を３回繰り返し、平均値を求めて試料イオン交換樹脂のタッピング体積とする。
【００６０】
触媒担持多孔質体充填層の厚みは、処理塔又は処理容器の大きさや径、被処理液の種類や処理対象物の濃度等により、適宜選択されるが、好ましくは１０ｍｍ以上、特に好ましくは３０ｍｍ以上である。触媒担持多孔質体充填層の厚みが薄過ぎると、均一に被処理液が流れない可能性やショートパスを起こす可能性がある。
【００６１】
触媒担持多孔質体充填層は、処理塔又は処理容器内に形成される。つまり、触媒担持多孔質体と粒状のイオン交換樹脂は、処理塔又は処理容器に充填されている。処理塔又は処理容器には、処理塔又は処理容器内に被処理液を供給するための被処理液の供給管と、処理塔又は処理容器外に処理液を排出するための処理液排出管が付設されている。
【００６２】
本発明の被処理液の処理方法では、触媒担持多孔質体充填層に、被処理液を供給して、被処理液を、触媒担持多孔質体充填層に通過させる。
【００６３】
被処理液としては、過酸化水素を含有する被処理水、溶存酸素を含有する被処理水、イソプロピルアルコール等の有機溶媒を含有する被処理液等が挙げられる。特に、本発明の被処理液の処理方法では、被処理液としては、半導体用電子部品表面や半導体電子部品の製造器具を洗浄するための超純水又は純水の製造過程における、種々の工程で生じる過酸化水素を含有する水や溶存酸素を含有する水が挙げられ、本発明の被処理液の処理方法は、これらの超純水又は純水の処理において、優れた効果を発揮する。
【００６４】
触媒担持多孔質体充填層への被処理液の供給速度は、適宜選択されるが、被処理液が、超純水や純水の製造過程における、種々の工程で生じる過酸化水素を含有する水又は溶存酸素を含有する水であり、被処理水中の過酸化水素又は溶存酸素を除去する場合、触媒担持多孔質体充填層に対する被処理水の空間速度は、好ましくは空間速度ＳＶ２０００〜２００００ｈ−１、より好ましくはＳＶ２０００〜１００００ｈ−１である。白金族金属担持モノリス状有機多孔質体及び白金族金属担持モノリス状有機多孔質イオン交換体は、過酸化水素及び溶存酸素の除去能力が著しく高いため、あえて通水速度をＳＶ２０００ｈ−１未満とする必要はないが、通水速度をＳＶ２０００ｈ−１未満としてもよく、通水速度をＳＶ２０００ｈ−１未満とした場合も、優れた過酸化水素及び溶存酸素除去性を発揮する。一方、ＳＶが２００００ｈ−１を超えると、通水差圧が大きくなり過ぎる傾向にある。本発明において、空間速度ＳＶとは、触媒担持多孔質体充填層に充填されている触媒担体多孔質体の合計の充填体積に対する空間速度のことである。
【００６５】
そして、本発明の被処理液の処理方法では、触媒担持多孔質体充填層に、被処理液を供給して、被処理液を、触媒担持多孔質体充填層に通過させ、触媒担持多孔質体充填層で処理された処理液を、排出することにより、処理液を得る。
【００６６】
本発明の被処理水の処理装置は、被処理液が通液される処理塔又は処理容器を有し、
該処理塔又は処理容器には、多孔質体に触媒が担持されている触媒担持多孔質体と、該触媒担持多孔質体の間を埋める粒状のイオン交換樹脂と、からなる触媒担持多孔質体充填層が形成されており、
該触媒担持多孔質体が、モノリス状有機多孔質体に白金族金属触媒が担持されている白金族金属担持モノリス状有機多孔質体、又はモノリス状有機多孔質イオン交換体に白金族金属触媒が担持されている白金族金属担持モノリス状有機多孔質イオン交換体であること、
を特徴とする被処理液の処理装置である。
【００６７】
本発明の被処理液の処理装置に係る処理塔、処理容器、触媒担持多孔質体、粒状のイオン交換樹脂、触媒担持多孔質体充填層、被処理液は、本発明の被処理液の処理方法に係る処理塔、処理容器、触媒担持多孔質体、粒状のイオン交換樹脂、触媒担持多孔質体充填層、被処理液と同様である。
【００６８】
本発明の被処理液の処理方法及び本発明の被処理液の処理装置に係る触媒担持多孔質体は、白金族金属担持モノリス状有機多孔質体又は白金族金属担持モノリス状有機多孔質イオン交換体であるので、粒状のイオン交換樹脂は、触媒担持多孔質体に比べ、圧力損失が大きい。そのため、本発明の被処理液の処理方法及び本発明の被処理液の処理装置では、触媒担持多孔質体充填層のうちの触媒担持多孔質体が存在している部分と、粒状のイオン交換樹脂が充填されている部分とを比較すると、粒状のイオン交換樹脂が充填されている部分には、被処理液が流れ難くなるので、被処理液の大部分が、触媒担持多孔質体内を流れる。このことにより、本発明の被処理液の処理方法及び本発明の被処理液の処理装置では、触媒担持多孔質体内に、被処理液の大部分が流れ、触媒担持多孔質体間の隙間を被処理液が流れるショートパスが起こり難くなるので、効率的に被処理液を処理することができる。
【００６９】
一方、特許文献５のように、粒状のアニオン交換樹脂を担体として触媒が担持されている粒状の触媒担持アニオン交換体と、粒状のアニオン交換樹脂とを混合した場合、粒状の触媒担持アニオン交換樹脂と、粒状のアニオン交換樹脂では、通液時の圧力損失の差はほとんどない。そのため、両者を混合することによる粒状の触媒担持アニオン交換体自体の被処理液に対する処理性能向上は、あまり見込めない。ただし、アニオン交換樹脂はＳＶ１〜５００ｈ−１の範囲であれば、過酸化水素を除去することができることは知られている。
【００７０】
また、本発明の被処理液の処理方法及び本発明の被処理液の処理装置では、触媒担持多孔質体同士の間に粒状のイオン交換樹脂が存在することにより、例え、触媒担持多孔質体や処理容器等からイオン成分等の不純物が溶出したとしても、粒状のイオン交換樹脂のイオン交換機能により、系外への不純物の流出を少なくすることができる。
【００７１】
また、触媒担持多孔質体として、白金族金属担持モノリス状有機多孔質体や白金族金属担持モノリス状有機多孔質イオン交換体を用いる場合に、本発明の被処理液の処理方法及び本発明の被処理液の処理装置では、処理塔又は処理容器の径が大きくても、その径に合うサイズの触媒担持多孔質体を製造する必要はなく、効率的なサイズ又は製造コストを低く抑えられるサイズの触媒担持多孔質体を製造し、それを所定の大きさに切断すればよいので、大きな処理塔又は処理容器の径に合うサイズの触媒担持多孔質体の製造が困難になるという問題は生じない。
【００７２】
本発明の被処理液の処理方法及び本発明の被処理液の処理装置では、図２及び図４に示す形態例のように、触媒担持多孔質体充填層の被処理液の流入側に、粒状のイオン交換樹脂からなる流入側粒状イオン交換樹脂層が設けられていることが、被処理液が触媒担持多孔質体充填層に均一に供給され易くなり、そのことにより、処理効率が高まる点で好ましい。
【００７３】
流入側粒状イオン交換樹脂層に係る粒状のイオン交換樹脂は、触媒担持多孔質体充填層に係る粒状のイオン交換樹脂と同様である。また、流入側粒状イオン交換樹脂層に係る粒状のイオン交換樹脂として、触媒担持多孔質体充填層に係る粒状のイオン交換樹脂と同じ粒状のイオン交換樹脂を用いてもよいし、異なる粒状のイオン交換樹脂を用いてもよい。
【００７４】
本発明の被処理液の処理方法及び本発明の被処理液の処理装置では、図３及び図４に示す形態例のように、触媒担持多孔質体充填層の被処理液の流出側に、粒状のイオン交換樹脂からなる流出側粒状イオン交換樹脂層が設けられており、流出側粒状イオン交換樹脂層と触媒担持多孔質体充填層とが接していることが、被処理液のショートパスを防ぐ効果が高まり、そのことにより、処理効率が高くなる点で好ましい。
【００７５】
流出側粒状イオン交換樹脂層に係る粒状のイオン交換樹脂は、触媒担持多孔質体充填層に係る粒状のイオン交換樹脂と同様である。また、流出側粒状イオン交換樹脂層に係る粒状のイオン交換樹脂として、触媒担持多孔質体充填層に係る粒状のイオン交換樹脂と同じ粒状のイオン交換樹脂を用いてもよいし、異なる粒状のイオン交換樹脂を用いてもよい。
【００７６】
また、本発明の被処理液の処理方法及び本発明の被処理液の処理装置では、超純水や純水の製造過程における、種々の工程で生じる水の不純物イオンを除去することを目的としたイオン交換樹脂塔内に触媒担持多孔質体充填層を設けることで、不純物イオンと同時に過酸化水素や溶存酸素の除去も可能となる。また、上記でも説明したように触媒担持多孔質体充填層は被処理液の流入側及び流出側ともに粒状イオン交換樹脂層で挟まれているほうがより好ましい。また、触媒担持多孔質体が白金族金属担持モノリス状有機多孔質体及び白金族金属担持モノリス状有機多孔質イオン交換体であるので、過酸化水素及び溶存酸素の除去能力が著しく高く、イオン交換樹脂塔総充填量に対する触媒担持多孔質体の充填比率は、粒状のイオン交換樹脂を担体として触媒を担持させた粒状の触媒担持イオン交換樹脂を用いた場合に比べ、はるかに小さくてよい。具体的には、イオン交換樹脂塔総充填体積に対して、触媒担持多孔質体の充填体積は、１〜５体積％が好ましく、２〜４体積％が特に好ましい。
【００７７】
以下、本発明を実施例に基づき詳細に説明する。ただし、本発明は、以下の実施例に制限されるものではない。
【実施例】
【００７８】
＜白金族金属（パラジウム）担持モノリス状有機多孔質イオン交換体Ａの製造＞
（モノリス中間体の製造（Ｉ処理））
スチレン９．２８ｇ、ジビニルベンゼン０．１９ｇ、ソルビタンモノオレエート（以下ＳＭＯと略す）０．５０ｇおよび２,２’-アゾビス（イソブチロニトリル）０．２５ｇを混合し、均一に溶解させた。次に、当該スチレン／ジビニルベンゼン／ＳＭＯ／２,２’-アゾビス（イソブチロニトリル）混合物を１８０ｇの純水に添加し、遊星式撹拌装置である真空撹拌脱泡ミキサー（イーエムイー社製）を用いて減圧下撹拌して、油中水滴型エマルションを得た。このエマルションを速やかに反応容器に移し、密封後静置下で６０℃、２４時間重合させた。重合終了後、内容物を取り出し、メタノールで抽出した後、減圧乾燥して、連続マクロポア構造を有するモノリス中間体を製造した。このようにして得られたモノリス中間体（乾燥体）の内部構造をＳＥＭにより観察した。ＳＥＭ画像から、隣接する２つのマクロポアを区画する壁部は極めて細く棒状であるものの、連続気泡構造を有しており、水銀圧入法により測定したマクロポアとマクロポアが重なる部分の開口（メソポア）の平均直径は４０μｍ、全細孔容積は１８．２ｍＬ／ｇであった。
【００７９】
（モノリスの製造）
次いで、スチレン２１６．６ｇ、ジビニルベンゼン４．４ｇ、１-デカノール２２０ｇ、２,２’-アゾビス（２,４-ジメチルバレロニトリル）０．８ｇを混合し、均一に溶解させた（ＩＩ処理）。次に上記モノリス中間体を反応容器に入れ、当該スチレン／ジビニルベンゼン／１−デカノール／２,２’−アゾビス（２,４−ジメチルバレロニトリル）混合物に浸漬させ、減圧チャンバー中で脱泡した後、反応容器を密封し、静置下５０℃で２４時間重合させた。重合終了後内容物を取り出し、アセトンでソックスレー抽出した後、減圧乾燥した（ＩＩＩ処理）。
このようにして得られたスチレン／ジビニルベンゼン共重合体よりなる架橋成分を１．２モル％含有したモノリス（乾燥体）の内部構造を、ＳＥＭにより観察した。ＳＥＭ観察から、当該モノリスは骨格及び空孔はそれぞれ３次元的に連続し、両相が絡み合った共連続構造であった。また、ＳＥＭ画像から測定した骨格の平均太さは２０μｍであった。また、水銀圧入法により測定した、当該モノリスの三次元的に連続した空孔の平均直径は７０μｍ、全細孔容積は４．４ｍＬ／ｇであった。なお、空孔の平均直径は、水銀圧入法により得られた細孔分布曲線の極大値から求めた。
【００８０】
（モノリスアニオン交換体の製造）
上記の方法で製造したモノリスをカラム状反応器に入れ、クロロスルホン酸１６００ｇと四塩化スズ４００ｇ、ジメトキシメタン２５００ｍＬからなる溶液を循環・通液して、３０℃、５時間反応させ、クロロメチル基を導入した。反応終了後、クロロメチル化モノリスをＴＨＦ／水＝２／１の混合溶媒で洗浄し、更にＴＨＦで洗浄した。このクロロメチル化モノリスにＴＨＦ１６００ｍＬとトリメチルアミン３０％水溶液１４００ｍＬを加え、６０℃、６時間反応させた。反応終了後、生成物をメタノールで洗浄し、次いで純水で洗浄してモノリスアニオン交換体を得た。
得られたモノリスアニオン交換体のアニオン交換容量は、乾燥状態で４．２ｍｇ当量／ｇであり、四級アンモニウム基が定量的に導入されていることを確認した。また、ＳＥＭ画像から測定した乾燥状態での骨格の太さは２０μｍであり、水銀圧入法による測定から求めた、当該モノリスアニオン交換体の三次元的に連続した空孔の乾燥状態での平均直径は７０μｍ、乾燥状態での全細孔容積は４．４ｍＬ／ｇであった。
次に、モノリスアニオン交換体中の四級アンモニウム基の分布状態を確認するため、モノリスアニオン交換体を塩酸水溶液で処理して塩化物型とした後、ＥＰＭＡにより塩化物イオンの分布状態を観察した。その結果、塩化物イオンはモノリスアニオン交換体の骨格表面のみならず、骨格内部にも均一に分布しており、四級アンモニウム基がモノリスアニオン交換体中に均一に導入されていることが確認できた。
【００８１】
（白金族金属の担持）
上記モノリスアニオン交換体をＣｌ形にイオン交換した後、乾燥状態で円柱状に切り出し、減圧乾燥した。乾燥後のモノリスアニオン交換体の重量は、２．１ｇであった。この乾燥状態のモノリスアニオン交換体を、塩化パラジウム１６０ｍｇを溶解した希塩酸に２４時間浸漬し、塩化パラジウム酸形にイオン交換した。浸漬終了後、モノリスアニオン交換体を純水で数回洗浄し、ヒドラジン水溶液中に２４時間浸漬して還元処理を行い、パラジウム担持モノリスアニオン交換体Ａを得た。塩化パラジウム酸形モノリスアニオン交換体が茶色であったのに対し、還元処理終了後のモノリスアニオン交換体は黒色に着色しており、パラジウム微粒子の生成が示唆された。還元後の試料は、数回純水で洗浄した後、減圧乾燥させた。得られた乾燥状態のパラジウム担持モノリスアニオン交換体Ａをカラムに充填し、水酸化ナトリウム水溶液を通液して担体であるモノリスアニオン交換体をＯＨ形とした。
パラジウムの担持量をＩＣＰ発光分光分析法で求めたところ、パラジウム担持量は３．９重量％であった。モノリスアニオン交換体に担持されたパラジウムの分布状態を確認するため、ＥＰＭＡによりパラジウムの分布状態を観察した。パラジウムはモノリスアニオン交換体の骨格表面のみならず、骨格内部にも分布しており、内部の方か濃度が若干高いものの、比較的均一に分布していることが確認できた。また、担持されたパラジウム粒子の平均粒子径を測定するため、透過型電子顕微鏡（ＴＥＭ）観察を行った。パラジウム微粒子の平均粒子径は８ｎｍであった。
【００８２】
得られたパラジウム担持モノリスアニオン交換体を切り出し、内径５７ｍｍの触媒充填カラムに充填した。このとき、体積が８５ｍＬ（水湿潤状態）となるよう切り出した。次いで、ＳＶ５０００ｈ−１になるように超純水を通水し、差圧を測定したところ、圧力損失は２０ｋＰａであった。
【００８３】
＜粒状イオン交換樹脂混合物Ａ＞
粒状カチオン交換樹脂（ＡＭＢＥＲＪＥＴ１０２４Ｈ、ロームアンドハース・ジャパン株式会社、平均径０．６〜０．７ｍｍ、水湿潤状態の１個当たりの平均見かけ体積０．１１３〜０．１８０μＬ）と、粒状アニオン交換樹脂（ＡＭＢＥＲＪＥＴ４００２Ｃｌ、ロームアンドハース・ジャパン株式会社、平均径０．５〜０．７ｍｍ、水湿潤状態の１個当たりの平均見かけ体積０．０６５〜０．１８０μＬ）をＮａＯＨで再生したものとを、１：２の体積割合で混合し、粒状イオン交換樹脂混合物Ａを用意した。
この時の粒状イオン交換樹脂混合物Ａの見かけ密度は０．７１（ｇ／ｃｍ３-Ｒ）であった。
【００８４】
粒状イオン交換樹脂混合物Ａを８５ｍＬ（水湿潤状態の充填体積（タッピング体積））、内径５７ｍｍの触媒充填カラムに充填した。次いで、ＳＶ５０００ｈ−１になるように超純水を通水し、差圧を測定したところ、圧力損失は４３ｋＰａであった。
【００８５】
＜被処理水＞
被処理水として、過酸化水素を含有する被処理水を用意した。その性状を表１に示す。
【００８６】
【表１】
0006529793.tif 000002
【００８７】
（実施例１）
図５に示す形態例の処理装置を用いて試験を行った。
先ず、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに入れた。次いで、粒状イオン交換樹脂混合物Ａ ８５ｍＬ（水湿潤状態の充填体積（タッピング体積））を、触媒充填カラムに入れ、タッピングして、白金族金属担持モノリスアニオン交換体Ａの間に粒状イオン交換樹脂混合物Ａを充填させて、白金族金属担持モノリスアニオン交換体Ａと、それらの間を埋める粒状イオン交換樹脂混合物Ａと、からなる触媒担持多孔質体層を形成させた。このとき、触媒担持多孔質体層の厚みは７０ｍｍであった。また、触媒担持多孔質体充填層における、白金族金属担持モノリスアニオン交換体Ａの充填体積及び粒粒状イオン交換樹脂混合物Ａの充填体積の合計に対する白金族金属担持モノリスアニオン交換体Ａの充填体積の割合は、５０体積％であった。
次いで、触媒充填カラムに過酸化水素を１５μｇ／Ｌ含有する超純水を、ＳＶ５０００ｈ−１で通水し、得られた処理水中の過酸化水素濃度を定量した。その結果を表２に示す。
【００８８】
（実施例２）
図６に示す形態例の処理装置を用いて試験を行った。
先ず、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに入れた。次いで、粒状イオン交換樹脂混合物Ａ ８５ｍＬ（水湿潤状態の充填体積（タッピング体積））を、触媒充填カラムに入れ、タッピングして、白金族金属担持モノリスアニオン交換体Ａの間に粒状イオン交換樹脂混合物Ａを充填させて、白金族金属担持モノリスアニオン交換体Ａと、それらの間を埋める粒状イオン交換樹脂混合物Ａと、からなる触媒担持多孔質体層を形成させた。次いで、粒状イオン交換樹脂混合物Ａ  ８５ｍＬ（水湿潤状態の充填体積（タッピング体積））を触媒充填カラムに充填し、触媒担持多孔質体層の上に流入側粒状イオン交換樹脂層を形成させた。このとき、触媒担持多孔質体充填層の厚みは７０ｍｍ、流入側粒状イオン交換樹脂層の厚みは５０ｍｍであった。また、触媒担持多孔質体充填層における、白金族金属担持モノリスアニオン交換体Ａの充填体積及び粒粒状イオン交換樹脂混合物Ａの充填体積の合計に対する白金族金属担持モノリスアニオン交換体Ａの充填体積の割合は、５０体積％であった。
次いで、触媒充填カラムに過酸化水素を１５μｇ／Ｌ含有する超純水を、ＳＶ５０００ｈ−１で通水し、得られた処理水中の過酸化水素濃度を定量した。その結果を表２に示す。
【００８９】
（実施例３）
図７に示す形態例の処理装置を用いて試験を行った。
先ず、粒状イオン交換樹脂混合物Ａを８５ｍＬ（水湿潤状態の充填体積（タッピング体積））、目板１２が設置されている内径５７ｍｍの触媒充填カラムに入れ、流出側粒状イオン交換樹脂層を形成させた。次いで、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに入れた。次いで、粒状イオン交換樹脂混合物Ａ ８５ｍＬ（水湿潤状態の充填体積（タッピング体積））を、触媒充填カラムに入れ、タッピングして、白金族金属担持モノリスアニオン交換体Ａの間に粒状イオン交換樹脂混合物Ａを充填させて、白金族金属担持モノリスアニオン交換体Ａと、それらの間を埋める粒状イオン交換樹脂混合物Ａと、からなる触媒担持多孔質体層を、流出側粒状イオン交換樹脂層の上に形成させた。次いで、粒状イオン交換樹脂混合物Ａ  ８５ｍＬ（水湿潤状態の充填体積（タッピング体積））を触媒充填カラムに充填し、触媒担持多孔質体層の上に流入側粒状イオン交換樹脂層を形成させた。このとき、触媒担持多孔質体層の厚みは７０ｍｍ、流入側粒状イオン交換樹脂層の厚みは５０ｍｍ、流出側粒状イオン交換樹脂層の厚みは５０ｍｍであった。また、触媒担持多孔質体充填層における、白金族金属担持モノリスアニオン交換体Ａの充填体積及び粒粒状イオン交換樹脂混合物Ａの充填体積の合計に対する白金族金属担持モノリスアニオン交換体Ａの充填体積の割合は、５０体積％であった。
次いで、触媒充填カラムに過酸化水素を１５μｇ／Ｌ含有する超純水を、ＳＶ５０００ｈ−１で通水し、得られた処理水中の過酸化水素濃度を定量した。その結果を表２に示す。
【００９０】
【表２】
0006529793.tif 000003
【００９１】
（実施例４）
水湿潤状態の白金族金属（パラジウム）担持モノリスアニオン交換体Ａ  ８５ｍＬを、それぞれ、１ｍｍ角、２．５ｍｍ角、１０ｍｍ角、２０ｍｍ角（１個当たりの見かけ体積は、それぞれ、１μＬ、１６μＬ、１０００μＬ、８０００μＬ）に切断したものを用いた以外は、実施例２と同様にして行った。その結果を表３に示す。
また、ＳＶを２０００ｈ−１、３０００ｈ−１、１００００ｈ−１に変化させて行った。その結果を表３に示す。
【００９２】
【表３】
0006529793.tif 000004
【００９３】
（実施例５）
粒状イオン交換樹脂混合物Ａの混合量が異なる以外は、実施例１と同様にして行った。すなわち、先ず、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａと粒状イオン交換樹脂混合物Ａ ５９５ｍＬ（水湿潤状態の充填体積（タッピング体積））とを目板１２が設置されている内径５７ｍｍの触媒充填カラムに充填し、白金族金属担持モノリスアニオン交換体Ａと、それらの間を埋める粒状イオン交換樹脂混合物Ａと、からなる触媒担持多孔質体層を形成させた。
次いで、触媒充填カラムに過酸化水素を１５μｇ／Ｌ含有する超純水を、ＳＶ５０００ｈ−１で通水し、得られた処理水中の過酸化水素濃度を定量した。その結果を表４に示す。
また、粒状イオン交換樹脂混合物Ａの混合量（水湿潤状態の充填体積（タッピング体積））を、それぞれ、２５５ｍＬ、８５ｍＬ、４３ｍＬ、２８ｍＬとした以外は、上記と同様にして行った。その結果を表４に示す。
【００９４】
【表４】
0006529793.tif 000005
【００９５】
（比較例１）
粒状イオン交換樹脂混合物Ａを用いない以外は、実施例１と同様にして行った。すなわち、先ず、上記で得た白金族金属（パラジウム）担持モノリスアニオン交換体Ａを水湿潤状態で８５ｍＬ切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに充填し、白金族金属担持モノリスアニオン交換体Ａのみからなる触媒担持多孔質体層を形成させた。このとき、白金族金属担持モノリスアニオン交換体Ａ層の厚みは７０ｍｍであった。
次いで、触媒充填カラムに過酸化水素を１５μｇ／Ｌ含有する超純水を通水し、得られた処理水中の過酸化水素濃度を定量した。その結果を表４に示す。
また、白金族金属担持モノリスアニオン交換体Ａ  ８５ｍＬを、それぞれ、１ｍｍ角、２．５ｍｍ角、１０ｍｍ角、２０ｍｍ角（１個当たりの見かけ体積は、それぞれ、１μＬ、１６μＬ、１０００μＬ、８０００μＬ）に切断したものを用いた以外は、上記と同様にして行った。その結果を表５に示す。
【００９６】
【表５】
0006529793.tif 000006
【００９７】
＜パラジウム担持粒子状アニオン交換樹脂Ａの製造＞
水分保有能力がＯＨ形基準において６０〜７０％であり、ゲル形である粒子状の強塩基アニオン交換樹脂（Ｉ型）に公知の方法でパラジウムナノ粒子を担持して、パラジウム担持粒子状アニオン交換樹脂Ａを得た。Ｃｌ形の粒子状アニオン交換樹脂を塩化パラジウムの塩酸水溶液に浸漬し、水洗後にヒドラジン水溶液にて浸漬し、還元処理を行い、パラジウム担持粒子状アニオン交換樹脂Ａを得た。  このとき、パラジウムナノ粒子担持量は、水湿潤状態のパラジウム担持粒子状アニオン交換樹脂１Ｌに対するパラジウムナノ粒子担持量で、９１０ｍｇであった。  
【００９８】
（比較例２）
上記で得たパラジウム担持粒子状アニオン交換樹脂Ａを８５ｍＬ（水湿潤状態の充填体積（タッピング体積））と粒状イオン交換樹脂混合物Ａ ７６５ｍＬ（水湿潤状態の充填体積（タッピング体積））とを目板１２が設置されている内径５７ｍｍの触媒充填カラムに混合充填した。
次いで、触媒充填カラムに過酸化水素を１５μｇ／Ｌ含有する超純水を、ＳＶ５０００ｈ−１で通水し、得られた処理水中の過酸化水素濃度を定量した。その結果を表６に示す。
【００９９】
【表６】
0006529793.tif 000007
【０１００】
（実施例６）
図６に示す形態例の処理装置を用いて試験を行った。
先ず、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに入れた。次いで、粒状イオン交換樹脂混合物Ａ ８５ｍＬ（水湿潤状態の充填体積（タッピング体積））を、触媒充填カラムに入れ、タッピングして、白金族金属担持モノリスアニオン交換体Ａの間に粒状イオン交換樹脂混合物Ａを充填させて、白金族金属担持モノリスアニオン交換体Ａと、それらの間を埋める粒状イオン交換樹脂混合物Ａと、からなる触媒担持多孔質体層を形成させた。次いで、粒状イオン交換樹脂混合物Ａ  ８５ｍＬ（水湿潤状態の充填体積（タッピング体積））を触媒充填カラムに充填し、触媒担持多孔質体層の上に流入側粒状イオン交換樹脂層を形成させた。このとき、触媒担持多孔質体充填層の厚みは７０ｍｍ、流入側粒状イオン交換樹脂層の厚みは５０ｍｍであった。また、触媒担持多孔質体充填層における、白金族金属担持モノリスアニオン交換体Ａの充填体積及び粒粒状イオン交換樹脂混合物Ａの充填体積の合計に対する白金族金属担持モノリスアニオン交換体Ａの充填体積の割合は、５０体積％であった。
次いで、溶存酸素を３０μｇ／Ｌ含有する超純水に、水素溶解膜を用いて水素ガスを溶解させ、溶存水素を５０μｇ／Ｌ含有する被処理水とし、この被処理水を触媒充填カラムに通水し、得られた処理水中の溶存酸素濃度を定量した。その結果を表７に示す。
【０１０１】
（比較例３）
粒状イオン交換樹脂混合物Ａを用いない以外は、実施例５と同様にして行った。すなわち、先ず、上記で得た白金族金属（パラジウム）担持モノリスアニオン交換体Ａを水湿潤状態で８５ｍＬ（充填体積に相当）切り出し、更に、５ｍｍ角の立方体（１個当たりの見かけ体積が１２５μＬ）となるように切断し、その白金族金属担持モノリスアニオン交換体Ａを目板１２が設置されている内径５７ｍｍの触媒充填カラムに充填し、白金族金属担持モノリスアニオン交換体Ａのみからなる触媒担持多孔質体層を形成させた。
次いで、溶存酸素を３０μｇ／Ｌ含有する超純水に、水素溶解膜を用いて水素ガスを溶解させ、溶存水素を５０μｇ／Ｌ含有する被処理水とし、この被処理水を触媒充填カラムに通水し、得られた処理水中の溶存酸素濃度を定量した。その結果を表７に示す。
【０１０２】
【表７】
0006529793.tif 000008
【符号の説明】
【０１０３】
１、３１    被処理液の処理装置
２、３２    処理容器
３、２３    触媒担持多孔質体充填層
４、２４    流入側粒状イオン交換樹脂層
５、２５    流出側粒状イオン交換樹脂層
６          触媒担持多孔質体
７          粒状のイオン交換樹脂
１０        被処理液供給管
１１        処理液排出管
２１        被処理液
２２        処理液
２６        パラジウム担持モノリスアニオン交換体Ａ
２７        粒状イオン交換樹脂混合物Ａ
【図１】
0006529793.tif 000009
【図２】
0006529793.tif 000010
【図３】
0006529793.tif 000011
【図４】
0006529793.tif 000012
【図５】
0006529793.tif 000013
【図６】
0006529793.tif 000014
【図７】
0006529793.tif 000015